(57)【特許請求の範囲】
【請求項１】
熱可塑性樹脂よりなる疎水性不織布を界面活性剤で処理されている不織布において、アルキルスルホコハク酸塩を主成分とする界面活性剤が該不織布の片面に０.０３〜３.０重量％付着しており、かつ該不織布の反対面に、該片面の付着量の１０〜９０重量％付着していることを特徴とする親水性不織布。
【発明の詳細な説明】
【０００１】
【発明の属する技術分野】
本発明は、紙おむつ、生理用品等の衛生材料の表面用不織布材料等に適した親水性不織布に関する。
【０００２】
【従来の技術】
一般に、紙おむつや生理用品等の衛生材料は、不織布と吸収体から構成されている。不織布は直接肌に触れる部分であり、実用上および衛生面から尿等の排液の吸収体への吸収速度が速いこと、排液の逆戻り量が少ないこと、肌触りが良好なこと、皮膚刺激がないこと等が要求性能として具備されなければならなく、極めて重要な問題となっている。
【０００３】
紙おむつや生理用品等の衛生材料の表面シートとして、ポリオレフィン樹脂あるいはポリエステル樹脂等の疎水性繊維からなる不織布が広く用いられている。そこで、このままでは表面シートとして使用できないために、表面シートとして使用する場合は、尿の透過性を付与する目的で疎水性不織布からなる表面シートを界面活性剤で表面処理しなければならない。
【０００４】
例えば、特開昭５６−５８００１号、特開昭５８−６００６８号、特開平３−７３１４４号公報には、特定の界面活性剤を疎水性繊維からなる不織布に表面処理することが提案されている。しかし、界面活性剤で処理した表面シートは、排液透過性が良好になる反面、肌への逆戻りを生じるために肌触りが悪くなり、界面活性剤の付着量が多くなると肌あれ等の皮膚刺激が生じる傾向がある。
【０００５】
従って、一度吸収体に吸収された排液が逆戻りしにくくする方法としては、界面活性剤の付着量を少なくする方法や表面シートの目付、厚さを増やす方法がある。しかし、肌への排液の逆戻りが良好になる一方で排液の吸収体への透過性を妨げるため好ましくない。また、吸水体を高保水性にする方法もあるが、吸収体の量を増やすことや吸収性の良好な吸収体を用いると、コストアップにつながるために適さない。
【０００６】
【発明が解決しようとする課題】
したがって、本発明の目的は、熱可塑性樹脂よりなる疎水性不織布に界面活性剤で処理されており、該疎水性不織布の片面と反対面の界面活性剤の付着量が違うことにより透水性、肌触り性、皮膚刺激性に優れた不織布を提供することにある。
【０００７】
【課題を解決するための手段】
本発明者は上記課題を解決するため鋭意研究した結果、熱可塑性樹脂よりなる疎水性不織布を界面活性剤で処理されている不織布において、アルキルスルホコハク酸塩を主成分とする界面活性剤が該不織布の片面に０.０３〜３.０重量％付着しており、かつ該不織布の反対面に、該片面の付着量の１０〜９０重量％付着していることを特徴とする親水性不織布とすることにより、目的を達成できることを見出して本発明を完成させたものである。
【０００８】
【発明の実施の形態】
本発明において、疎水性不織布の片面におけるアルキルスルホコハク酸塩を主成分とする界面活性剤の付着量は０．０３〜３．０重量％である。付着量が０．０３重量％未満では、排液の透過性は不十分であり、衛生材料には適さない。また、付着量が３．０重量％を越えると肌への排液の逆戻り量が多くなり、サラット感が悪くなって好ましくない。さらに、高付着量のため肌への刺激が強く、肌荒れが生じ衛生上好ましくない。
【０００９】
さらに、疎水性不織布の反対面に処理されたアルキルスルホコハク酸塩を主成分とする界面活性剤の付着量は、該片面の付着量の１０〜９０重量％である。反対面の付着量が該片面の付着量の１０重量％未満であると、片面の付着量が少ない時は反対面の付着量がさらに少なくなり、反対面を肌側に使用したときに排液が吸収体側に透過しないため好ましくない。また反対面の付着量が該片面の付着量の９０重量％を越えると、片面とほぼ同量の付着量になり、界面活性剤の性能によっては不織布の両面とも透水性が強くなって、排液の逆戻り量が多くなり、サラット感が悪くなる。
【００１０】
界面活性剤の付着量は、蛍光Ｘ線を用いて、使用した界面活性剤に含まれる特定成分（例えばリン等）の量をＸ線強度と感度曲線（検量線）から求めることができる。
【００１１】
本発明で使用される界面活性剤は市販品のもので良く、容易に水に溶解し、親水性が付与できるものであれば良く、皮膚刺激等を考慮して、アルキルスルホコハク酸塩を主成分とする界面活性剤を特定量用いるものとする。
【００１２】
これらの界面活性剤を処理する方法としては、グラビア法、フレキソ法、ゲートロール法等のロールコーティング法、スプレーコーティング法等を用い、不織布の片面ずつ制御処理できるものであれば特に限定されるものではない。また、乾燥の方法としては、熱風および赤外線により乾燥させる方法、熱源に接触させて乾燥させる方法等を用いて良い。
【００１３】
本発明でいう不織布の繊維は、ポリエチレンテレフタレート、ポリプロピレン、ポリエチレンその他溶融紡糸を行うことのできるポリマーで公知の方法により得られる繊維を言うが、これらのポリマーを２種以上混合して得られるものであってもよい。
【００１４】
本発明に用いる不織布の目付は、ＪＩＳ  Ｌ  １９０６で測定した単位面積当たりの質量（ｇ／ｍ2）を目付と定義し、１０〜５０ｇ／ｍ2の範囲である。目付が５０ｇ／ｍ2を越えると不織布が厚くなりすぎて曲げ剛性等が大きくなり、衛生材料の表面材としては好ましくない。逆に目付が１０ｇ／ｍ2未満では、不織布の強度が低くなり過ぎて製造しにくくなる傾向が生じる。
【００１５】
また、本発明で使用される不織布の繊維の繊度は、１〜１０デニールの範囲とするのが良い。繊維の繊度が１０デニールを越えると、不織布自体の曲げ剛性が大きくなって、衛生材料の表面材としては好ましくない。逆に、繊度を１デニール未満とすることは、製造しにくくなる傾向が生じる。
【００１６】
【実施例】
以下に実施例を挙げて本発明をより具体的に説明するが、本発明は勿論これらに限定されるものではない。なお、以下の実施例および比較例において得られた不織布の測定方法は、以下の通りである。
【００１７】
透水性
界面活性剤が塗布された１５cm×１５cmの不織布を濾紙の上に置き、人工尿を３０個所に１滴ずつ３０滴滴下した時に３秒以内に吸い込まれた個数を測定して、透水率（＝吸い込まれた個数／３０×１００）で表示した。
【００１８】
肌触り性
界面活性剤が塗布された１５cm×１５cmの不織布を濾紙の上に置き、人工尿を滴下し、３分後に滴下した個所を手で軽く押さえ、モニター２０人による触感テストで評価した。評価は以下の５段階で行い、その平均値を求めた。
５・・・べたつき感がなく、サラット感がある。
４・・・べたつき感がややあるが、サラット感がある。
３・・・べたつき感があり、サラット感が少し悪い。
２・・・べたつき感がかなりあり、サラット感が悪い
１・・・べたつき感が非常にあり、サラット感も非常に悪い。
【００１９】
皮膚刺激性
界面活性剤が塗布された２cm×２cmの不織布を成人の上腕部内側に貼付し、モニター２０人による２４時間後の肌荒れの状態を観察した。評価は以下の３段階で行った。
○：モニターの９０％以上で肌が赤く見られない。
△：モニターの５０％以上で肌が赤く見られない。
×：モニターの９０％以上で肌が赤く見られた。
【００２０】
実施例１
目付２５ｇ／ｍ2のポリプロピレンスパンボンド不織布を用いて、アルキルスルホコハク酸塩を主成分とする界面活性剤を不織布の片面に０．５重量％、反対面に０．１重量％塗工した。界面活性剤の処理方法は、グラビア塗工を用いて処理し、１２０℃の熱風乾燥機で乾燥を行った。このようにして界面活性剤で処理された不織布を得た。
【００２１】
実施例２
不織布の片面に０．１重量％、反対面に０．０７重量％塗布した以外は実施例１と同様の方法にして不織布を得た。
【００２２】
実施例３
不織布の片面に２．０重量％、反対面に０．５重量％塗布した以外は実施例１と同様の方法にして不織布を得た。
【００２３】
比較例１
不織布の片面だけに０．５重量％塗布した（反対面は０重量％）以外は実施例１と同様の方法にして不織布を得た。
【００２４】
比較例２
不織布の片面に５．０重量％、反対面に０．５重量％塗布した以外は実施例１と同様の方法にして不織布を得た。
【００２５】
比較例３
不織布の片面に０．０２重量％、反対面に０．０１重量％塗布した以外は実施例１と同様の方法にして不織布を得た。
【００２６】
比較例４
不織布の片面に２．０重量％、反対面に２．０重量％塗布した以外は実施例１と同様の方法にして不織布を得た。
【００２７】
実施例１〜３、比較例１〜４で得られた結果を表１に示した。
【表１】
0003823501.tif 000002
【００２８】
表１から明らかなように、本発明によれば、疎水性不織布の片面にある特定量の界面活性剤が付着しており、かつ疎水性不織布の片面と反対面に処理する界面活性剤の付着量が異なることによって、透水率、肌触り性、皮膚刺激性とも極めて優れている（実施例１〜３）。
【００２９】
これに対し、界面活性剤の付着量が０の時（比較例１）や少ない時（比較例３、４）は、透水率が０のために排液が吸収体側に透過せず、衛生材料には適さない。また、界面活性剤の付着量が多い時（比較例２）は、肌触り性、皮膚刺激性が悪いために衛生材料には適さない。
【００３０】
【発明の効果】
本発明は、簡便な塗布量制御で、透水性、肌触り性、皮膚刺激性に優れた不織布を提供するという効果を奏する。